(57)【特許請求の範囲】
【請求項１】
中性カーボンブラック３００質量部を、少なくとも水を含有する湿潤剤１００〜９００質量部で湿潤させる工程と、酸価３０ＫＯＨｍｇ／ｇ以下のアルキッド樹脂を含有する油性印刷インキ用ワニスを用いて、前記の湿潤させた中性カーボンブラックをフラッシングし、次いで湿潤剤を除去する工程と、を含むことを特徴とするオフセット印刷用インキ組成物の製造方法。
【請求項２】
前記湿潤させる工程及びフラッシングし、次いで湿潤剤を除去する工程の終了後に、さらにロールミル又はビーズミルで練肉する工程を有する請求項1記載のオフセット印刷用インキ組成物の製造方法。
【請求項３】
前記中性カーボンブラックとして、嵩密度０．１〜０．８ｇ／ｃｍ３、平均一次粒子径１５〜７０ｎｍである中性カーボンブラックを用いる請求項1又は２記載のオフセット印刷用インキ組成物の製造方法。
【請求項４】
前記中性カーボンブラックが嵩密度０．３〜０．８ｇ／ｃｍ３、平均一次粒子径１５〜７０ｎｍである中性ビードカーボンブラックである請求項１〜３のいずれか１項に記載のオフセット印刷用インキ組成物の製造方法。
【請求項５】
前記アルキッド樹脂として、植物油変性アルキッド樹脂を用いる請求項１〜４のいずれか１項に記載のオフセット印刷用インキ組成物の製造方法。
【請求項６】
前記アルキッド樹脂の含有量を、前記中性カーボンブラックに対して１〜４０質量％とする請求項１〜５のいずれか１項に記載のオフセット印刷用インキ組成物の製造方法。
【請求項７】
請求項１〜６のいずれか１項に記載のオフセット印刷用インキ組成物の製造方法で得られることを特徴とするオフセット印刷用インキ組成物。
【請求項８】
オフセット印刷用インキ組成物が枚葉型オフセット印刷用インキ組成物である請求項第７記載のオフセット印刷用インキ組成物。
【発明の詳細な説明】
【技術分野】
【０００１】
本発明は、オフセット印刷用インキ組成物の製造方法及び該製造方法から得られるオフセット印刷用インキ組成物に関するものである。
【背景技術】
【０００２】
オフセット印刷用墨インキ組成物を製造するには、カーボンブラックを油性印刷インキ用ワニス中に充分に分散させることにより流動性や発色効果を高める必要がある。【０００３】
通常、オフセット印刷用墨インキ組成物で使用されるカーボンブラックは、表面をオゾン又は化学薬品等で酸化処理した酸性のパウダーカーボンブラックである。
この酸性のパウダーカーボンブラックの分散は、乾燥状態のまま油性印刷インキ用ワニス中で練肉するというような極めて簡単な方法で行われているが、それにも関わらず、得られるオフセット印刷用墨インキ組成物におけるカーボンブラックの経時安定性が優れている。また、その組成物を用いて枚葉印刷した場合、得られる印刷物は、光沢、漆黒性等の印刷品質が良好である。
しかし、近年、酸性のパウダーカーボンブラックより低価格であるという理由から、中性カーボンブラックの使用が検討されている。【０００４】
中性カーボンブラックは特別な処理を行わないことから安価で製造できる代わりに、油性ワニスに分散させるための基本的特性である、油性ワニスに対する濡れ性が劣る。従って、従来の分散方法で中性カーボンブラックを油性ワニス中に分散させた場合は、生産性が大きく低下し、未分散のままの顔料が残留して、さらに粒径分布もブロードとなる。その結果、このオフセット印刷用墨インキ組成物を枚葉印刷して得られる印刷物は、酸性のパウダーカーボンブラックを用いたものより印刷品質が低くなるという問題を有していた。【０００５】
この問題を解決するために、予め、中性カーボンブラックと、印刷インキで用いる常温で固体の樹脂とを混練し、乾式粉砕した後、印刷インキ用ワニス中に混合、分散させたオフセット印刷用墨インキ組成物が提案されている（例えば、特許文献１参照）。
しかし、そのような組成物を得るためには、新たに乾式粉砕のための設備（乾式のアトライタ、ボールミル、振動ミル等）が必要で、且つ、最適な粉砕条件を定めることが困難であるという問題があった。さらに製造工程が多くなって、時間やエネルギーコストの増加は免れないものであった。【０００６】
【特許文献１】特開２００２−３２７１４３号公報
【発明の開示】
【発明が解決しようとする課題】
【０００７】
上記の様に、せっかく安価な中性カーボンブラックを利用しても、従来の印刷インキの製造方法では余分な設備と製造コストを要するという欠点を有していた。さらにその製造方法によって得られたインキを用いて枚葉印刷した場合、得られる印刷物は、酸性のパウダーカーボンブラック等を用いた場合と比較して印刷品質が低下するなどの欠点を有していた。このように従来の印刷インキの製造方法では中性カーボンブラックの利点を生かすことができなかった。【０００８】
そこで、本発明の課題は、中性カーボンブラックを利用しながら、インキの生産性を大幅に向上させることができるオフセット印刷用インキ組成物の製造方法を提供することである。さらに枚葉印刷に用いた場合に、得られる印刷物の印刷品質が酸性カーボンブラックを利用したものよりも優れるという特徴を有する、上記製造方法によって得られるオフセット印刷用インキ組成物を提供することである。
【課題を解決するための手段】
【０００９】
本発明者らは、上記の課題を解決するために鋭意検討した結果、中性カーボンブラックを、少なくとも水を含有する湿潤剤で湿潤させた後、酸価３０ＫＯＨｍｇ／ｇ以下のアルキッド樹脂を含有する油性印刷インキ用ワニスを用いてフラッシングすることにより、上記課題を全て解決し得ることを見いだし、本発明を完成するに到った。【００１０】
すなわち、本発明は、（１）中性カーボンブラック３００質量部を、少なくとも水を含有する湿潤剤１００〜９００質量部で湿潤させる工程と、酸価３０ＫＯＨｍｇ／ｇ以下のアルキッド樹脂を含有する油性印刷インキ用ワニスを用いて、上記の湿潤させた中性カーボンブラックをフラッシングし、次いで湿潤剤を除去する工程と、を含むことを特徴とするオフセット印刷用インキ組成物の製造方法に関する。【００１１】
また、本発明は、（２）上記湿潤させる工程及びフラッシングし、次いで湿潤剤を除去する工程の終了後に、さらにロールミル又はビーズミルで練肉する工程を有する上記（１）項記載のオフセット印刷用インキ組成物の製造方法に関する。【００１２】
また、本発明は、（３）上記中性カーボンブラックとして、嵩密度０．１〜０．８ｇ／ｃｍ３、平均一次粒子径１５〜７０ｎｍである中性カーボンブラックを用いる上記（１）項又は（２）項記載のオフセット印刷用インキ組成物の製造方法に関する。【００１３】
また、本発明は、（４）上記中性カーボンブラックが嵩密度０．３〜０．８ｇ／ｃｍ３、平均一次粒子径１５〜７０ｎｍ中性ビードカーボンブラックである上記（１）項〜（３）項のいずれか１項に記載のオフセット印刷用インキ組成物の製造方法に関する。【００１４】
また、本発明は、（５）上記アルキッド樹脂として、植物油変性アルキッド樹脂を用いる上記（１）項〜（４）項のいずれか１項に記載のオフセット印刷用インキ組成物の製造方法に関する。【００１５】
また、本発明は、（６）上記アルキッド樹脂の含有量を、上記中性カーボンブラックに対して１〜４０質量％とする上記（１）項〜（５）項のいずれか１項に記載のオフセット印刷用インキ組成物の製造方法に関する。【００１６】
また、本発明は、（７）上記（１）項〜（６）項のいずれか１項に記載のオフセット印刷用インキ組成物の製造方法で得られることを特徴とするオフセット印刷用インキ組成物に関する。【００１７】
また、本発明は、（８）オフセット印刷用インキ組成物が枚葉型オフセット印刷用インキ組成物である上記（７）項記載のオフセット印刷用インキ組成物に関する。【００１８】
以下、本発明について更に詳細に説明する。
まず、本発明におけるオフセット印刷用インキ組成物の構成材料、及び、製造方法に使用する装置について説明する。【００１９】
＜本発明のオフセット印刷用インキ組成物の製造方法において用いられる構成材料＞
本発明のオフセット印刷用インキ組成物の製造方法において用いられる構成材料について説明する。
まず、カーボンブラックとしては、ｐＨ値が６．０〜８．０の中性カーボンブラックである限り特に限定されないが、本発明の製造方法は嵩密度０．１〜０．８ｇ／ｃｍ３、平均一次粒子径１５〜７０ｎｍである中性カーボンブラックに対して有効であり、とりわけ、嵩密度０．３〜０．８ｇ／ｃｍ３、平均一次粒子径１５〜７０ｎｍの中性ビードカーボンブラックに対してより有効である。上記中性ビードカーボンブラックのなかでも、カラー用中性ビードカーボンブラック及びゴム用中性ビードカーボンブラックが、中性パウダーカーボンブラックに比べて粉塵が起こりにくく、安価で、難分散性であるため、本発明の目的から特に有効である。【００２０】
上記嵩密度は、ＪＩＳ  Ｋ６２１９に準じて測定を行なった値である。【００２１】
上記平均一次粒子径は、電子顕微鏡による粒子の観察によって求められる粒子径の算術平均値である。【００２２】
次に、本発明においては、中性カーボンブラックの湿潤のために、少なくとも水を含有する湿潤剤を用いる。上記湿潤剤としては水、および必要に応じて水と併用できる水親和性溶媒を用いることが可能であるが、環境面や中性カーボンブラックの湿潤性の点からは、水親和性溶媒を可能な限り少なくするほうが好ましい。具体的には湿潤剤全量のうち、水を５０質量％以上含むのが好ましく、湿潤剤全量が水だけのものが特に好ましい。水の量が５０質量％より少ない場合には、湿潤性が低下する傾向がある。なお、用いる水の種類については特に限定されず、例えば水道水、イオン交換水、蒸留水等を用いることができるが、印刷に悪影響を及ぼす水溶性イオン性物質の含有量が少ないという観点から、イオン交換水等を使用することが好ましい。【００２３】
上記水親和性溶媒は、特に限定されないが、例えばエタノール、エチレングリコール等が挙げられる。【００２４】
中性カーボンブラックを湿潤させる上記湿潤剤の量は、中性カーボンブラック３００質量部に対して湿潤剤１００〜９００質量部であり、さらに、紙面品質や水を含有する湿潤剤の除去の容易さ等を考慮すると、好ましくは１５０〜５５０質量部である。１００質量部より湿潤剤量が少ない場合は、良好な分散性が得られず、また、中性カーボンブラックの飛散等により作業性が悪化するという問題を有する。一方、９００質量部より湿潤剤量が多い場合は、湿潤剤の除去に必要な時間が長くなるため生産性が低下し、また、湿潤剤の除去した量が増加して余分な処理が必要になるという問題を有する。【００２５】
次に油性印刷インキ用ワニスの成分であるアルキッド樹脂としては、酸価３０ＫＯＨｍｇ／ｇ以下のものを使用する。好ましくは１０ＫＯＨｍｇ／ｇ以下、より好ましくは５ＫＯＨｍｇ／ｇ以下のものが使用できる。アルキッド樹脂の種類は特に限定されないが、好ましくは、植物油変性アルキッド樹脂である。植物油変性アルキッド樹脂としては、具体的には、大豆油変性アルキッド樹脂、亜麻仁油変性アルキッド樹脂、桐油変性アルキッド樹脂等が例示できる。また、植物油変性アルキッド樹脂の中でも、イソフタル酸からなる基本骨格を有する植物油変性アルキッド樹脂が好ましい。尚、酸化重合によりインキ塗膜を形成する枚葉印刷用インキ等では、半乾性油又は乾性油により変性されたアルキッド樹脂が好ましい。【００２６】
上記アルキッド樹脂の使用量は、中性カーボンブラック１００質量％に対して１〜４０質量％の範囲が好ましい。中性カーボンブラックに対して１質量％未満では分散性が充分ではなく、一方、４０質量％を越えると得られるオフセット印刷インキ組成物への湿し水の過剰乳化が生じ、印刷適性に悪影響を及ぼす傾向がある。但し、適切な使用量は、アルキッド樹脂の種類や中性カーボンブラック、その他の併用する材料の種類や使用量等によって異なるため上記範囲内で適切な使用量を選択することが好ましい。【００２７】
なお、酸価は、ＪＩＳ  Ｋ５６０１−２−１に準じて測定を行なった値である。【００２８】
本発明の製造方法に使用する油性印刷インキ用ワニスとしては、上記アルキッド樹脂と共に、バインダー樹脂及び油状液体を併用する。【００２９】
上記バインダー樹脂としては、オフセット印刷用インキに使用されているロジン変性フェノール樹脂、ロジン変性マレイン酸樹脂、フェノールを含有しないポリエステル樹脂を特に制限なく使用できる。また、必要に応じて石油樹脂等を併用することができる。【００３０】
オフセット印刷用インキ組成物中の上記アルキッド樹脂と上記バインダー樹脂の合計使用量は、通常２０〜６０質量％の範囲が適当である。【００３１】
上記油状液体の量は特に限定されないが、油性印刷インキ用ワニス全体の２０〜７０質量％の範囲となるように用いるのが好ましい。【００３２】
上記油状液体としては、植物油成分、鉱物油成分等が使用できる。
植物油成分としては、植物油及び植物油由来の脂肪酸エステル化合物が挙げられる。
上記植物油としては、大豆油、綿実油、アマニ油、サフラワー油、桐油、トール油、脱水ヒマシ油、カノーラ油等のオフセット印刷に適した乾性油または半乾性油が例示できる。これらは単独で、または２種以上を併用できる。【００３３】
上記植物油由来の脂肪酸エステル化合物としては、上記の乾性油または半乾性油由来の脂肪酸のモノアルキルエステル化合物が挙げられる。かかる脂肪酸モノエステルを構成する脂肪酸としては、炭素数１６〜２０の飽和または不飽和脂肪酸が好ましく、ステアリン酸、イソステアリン酸、ヒドロキシステアリン酸、オレイン酸、リノール酸、リノレン酸、エレオステアリン酸等が例示できる。脂肪酸モノエステルを構成するアルコール由来のアルキル基は、炭素数１〜１０のものが好ましく、メチル、エチル、プロピル、イソプロピル、ブチル、イソブチル、ｔｅｒｔ−ブチル、２−エチルヘキシル等のアルキル基が例示できる。これら脂肪酸モノエステルは、単独で、または２種以上を組み合わせて使用できる。
鉱物油成分としては、水と相溶しない、沸点１６０℃以上、好ましくは沸点２００℃以上のものを挙げることができる。具体的には、従来からオフセット印刷用インキ溶剤として使用されている、ｎ−パラフィン系溶剤、イソパラフィン系溶剤、ナフテン系溶剤、芳香族系溶剤、α−オレフィン系等の石油系溶剤、軽油、スピンドル油、マシン油、シリンダー油、テレピン油、ミネラルスピリット等が例示できる。【００３４】
上記油性印刷インキ用ワニスにおいて、植物油成分と鉱物油成分は、植物油成分を単独で用いてもよく、脂肪酸エステル、鉱物油をそれぞれ単独で用いてもよく、植物油成分と鉱物油成分とを併用してもよい。【００３５】
さらに必要に応じて、ゲル化剤、ドライヤー、乾燥遅延剤、酸化防止剤、整面助剤、耐摩擦性向上剤、裏移り防止剤、非イオン系界面活性剤等の添加剤等を適宜使用することができる。【００３６】
＜本発明のオフセット印刷用インキ組成物の製造方法＞
次に、本発明のオフセット印刷用インキ組成物の製造方法について説明する。
本発明は、中性カーボンブラック３００質量部を、少なくとも水を含有する湿潤剤１００〜９００質量部で湿潤させる工程と、酸価３０ＫＯＨｍｇ／ｇ以下のアルキッド樹脂を含有する油性印刷インキ用ワニスを用いて、上記の湿潤させた中性カーボンブラックをフラッシングし、次いで湿潤剤を除去する工程と、を含むことを特徴とするオフセット印刷用インキ組成物の製造方法である。【００３７】
本発明のオフセット印刷用インキ組成物の製造方法において、中性カーボンブラックを湿潤させる装置は特に限定されないが、ディスパー又はフラッシャー（ニーダー）のいずれかを用いるのが好ましい。【００３８】
本発明のオフセット印刷用インキ組成物の製造方法において、「フラッシング」とは、少なくとも水を含有する湿潤剤で湿潤させた中性カーボンブラックと油性ワニスを混合・撹拌し、中性カーボンブラックを水相から油性相に転相させる工程をいう。フラッシングに使用する装置も特に限定されないが、例えばフラッシャー（ニーダー）又は湿潤剤を除去できる機構を有する攪拌装置等が利用できる。【００３９】
本発明のオフセット印刷用インキ組成物の製造方法において、フラッシングした組成物中の水を含有する湿潤剤の含有量が、好ましくは２質量％以下となるまで、湿潤剤を除去する。さらに本発明の製造方法においては、上記湿潤させる工程及びフラッシングし、次いで湿潤剤を除去する工程の終了後、練肉する工程を経るのが好ましい。練肉するための装置としては、特に限定されないが、例えばロールミル又はビーズミル等が利用できる。この工程において、オフセット印刷用インキ組成物の粒子径が、例えば印刷膜厚より小さくなる５μｍ以下となるまで練肉する。なお上記粒子径は、例えばグラインドゲージ等によって測定することができる。【００４０】
本発明において、フラッシング時に用いる「酸価３０ＫＯＨｍｇ／ｇ以下のアルキッド樹脂を含有する油性印刷インキ用ワニス」は、フラッシング時において、結果的に油性印刷インキ用ワニスが酸価３０ＫＯＨｍｇ／ｇ以下のアルキッド樹脂を所定の量含有する状態になっていればよい。従って、調製時における各成分の添加方法等は特に限定されず、どのような方法で調製してもよい。【００４１】
すなわち、フラッシング時に、予め、上記のバインダー樹脂と上記のアルキッド樹脂とを植物油成分及び／又は鉱物油成分に溶解させて、上記アルキッド樹脂の含有量が所定の量となるよう油性印刷インキ用ワニスを調製してもよいし、また例えば、アルキッド樹脂が液状の場合は、そのアルキッド樹脂と、バインダー樹脂等を植物油成分及び／又は鉱物油成分に溶解させたバインダー樹脂油性ワニスとを別々に添加する方法等により、最終的に上記アルキッド樹脂の含有量が所定の量となるよう油性印刷インキ用ワニスを調製してもよい。【００４２】
予め上記バインダー樹脂と上記アルキッド樹脂を植物油成分及び／又は鉱物油成分に溶解させて調製した油性印刷インキ用ワニスを用いて、オフセット印刷用インキ組成物を製造する方法としては、特に限定されないが、例えば、まず、ディスパー又はフラッシャー（ニーダー）に中性カーボンブラックと少なくとも水を含有する湿潤剤とを添加・攪拌し、中性カーボンブラックを湿潤させる工程、次いで、中性カーボンブラックの湿潤物に上記油性印刷インキ用ワニスを加え、フラッシャー（ニーダー）又は湿潤剤を除去する機構を有する攪拌装置でフラッシングし、フラッシングして得られる組成物中の湿潤剤の含有量が、好ましくは２質量％以下になるまで湿潤剤を除去する工程を含む方法等が挙げられる。さらに、その後、必要に応じて、油性印刷インキ用ワニス又はバインダー樹脂油性ワニス等を加え、ビーズミルや３本ロールミルなどで練肉分散させる工程、さらに得られた練肉物に、残余の材料を加えて所定の粘度に調整する工程を経て、オフセット印刷用インキ組成物を得る方法等が挙げられる。【００４３】
また、フラッシング時に液状のアルキッド樹脂と、バインダー樹脂油性ワニスを別々に添加して油性印刷インキ用ワニスを調製する方法としては、例えば、フラッシングを行う際に、液状のアルキッド樹脂と、バインダー樹脂油性ワニスを別々に添加する点以外は上記と同様の工程で、オフセット印刷用インキ組成物を得る方法等が挙げられる。【００４４】
尚、バインダー樹脂油性ワニスには、必要に応じて、ゲル化剤の適量（バインダー樹脂に対して１５質量％以下程度）を使用し、樹脂を架橋させることができる。このような場合に使用するゲル化剤としては、アルミニウムアルコラート類、アルミニウムキレート化合物等が挙げられ、好ましい具体例としては、アルミニウムトリイソプロポキシド、モノ−ｓｅｃ−ブトキシアルミニウムジイソプロポキシド、アルミニウムトリ−ｓｅｃ−ブチトキシド、エチルアセトアセテートアルミニウムジイソプロポキシド、アルミニウムトリスエチルアセトアセテートなどが例示できる。
【発明の効果】
【００４５】
以上、本発明のオフセット印刷用インキ組成物の製造方法により、中性カーボンブラックを利用しながら、従来の方法よりインキの生産性を大幅に向上させることができる。さらに得られた印刷インキ組成物は、酸性カーボンブラックを利用したものと比較しても遜色のない性能を有し、カーボンブラックの分散性、経時安定性が良好で、且つ、本発明のオフセット印刷用インキ組成物を枚葉印刷に用いた場合は、光沢、漆黒度等の印刷品質が良好となる。
【発明を実施するための最良の形態】
【００４６】
以下に実施例を掲げて本発明を更に詳細に説明するが、本発明はこれらの実施例のみに限定されるものではない。なお、特に断りのない限り、「％」は「質量％」を意味し、「部」は「質量部」を意味するものとする。なお、以下の実施例・比較例及び参照例において、上述の通り、嵩密度はＪＩＳ  Ｋ６２１９に準じて、酸価はＪＩＳ  ＫＫ５６０１−２−１に準じて測定した値である。また平均一次粒子径についても、上述の通り、電子顕微鏡による粒子の観察によって求められる粒子径の算術平均値である。【００４７】
＜実施例１＞
ｐＨ７．０、一次粒子径２７ｎｍ、嵩密度０．４２ｇ／ｃｍ３のカラー用中性ビードカーボンブラック（ＢＬＡＣＫ  ＰＥＡＲＬＳ４３０、Ｃａｂｏｔ製）の２２４部と湿潤剤（水道水）の２２４部を卓上フラッシャー（井上機械製）内で２５℃にて３０分混合・湿潤を行ない、イソフタル酸からなる基本骨格を有する液状の大豆油変性アルキッド樹脂１（酸価５ＫＯＨｍｇ／ｇ）の５６部を添加した後、ロジン変性フェノール樹脂（重量平均分子量１０，０００）／大豆油／ＡＦソルベント６号（商品名、鉱物油成分、印刷インキ用溶剤、新日本石油化学株式会社製）の質量比が４０／２５／３５であるバインダー樹脂油性ワニス１の２００部を添加し、５０℃にて６０分間フラッシングを行った（尚、ここでは、液状の大豆油変性アルキッド樹脂１をバインダー樹脂油性ワニス１に加えたものが油性印刷用インキ用ワニス１に相当する（表１参照））。その後、本体を傾け浸出した湿潤剤を除去し、さらに、減圧下、１００℃で６０分の時間をかけてベース中に残留している湿潤剤が２%以下になるまで除去した後、ロジン変性フェノール樹脂（重量平均分子量８０，０００）／大豆油／ＡＦソルベント６号／ＡＬＣＨ（エチルアセトアセテートアルミニウムジイソプロポキシド）の質量比が４０／３０／２９／１であるバインダー樹脂油性ワニス２の３２０部を添加し、４５℃の３本ロールミル（井上機械製）を用いて、グラインドゲージによる粒子径測定で５μｍ以下となるまで練肉分散を行ない、オフセット印刷用ベースインキ１を得た。このオフセット印刷用ベースインキ１の７０部にバインダー樹脂油性ワニス２の１３部、ＡＦソルベント６号の７部を加えオフセット印刷用インキ組成物１を得た。【００４８】
＜実施例２＞
イソフタル酸からなる基本骨格を有する液状の大豆油変性アルキッド樹脂１と、バインダー樹脂油性ワニス１とを添加する代わりに、ロジン変性フェノール樹脂（重量平均分子量１０，０００）／イソフタル酸からなる基本骨格を有する大豆油変性アルキッド樹脂（酸価５ＫＯＨｍｇ／ｇ）／大豆油／ＡＦソルベント６号の質量比が３１／２２／２０／２７である油性印刷インキ用ワニス２の２５６部を添加する以外は、実施例１と同様の材料、同様の製造条件にしてオフセット印刷用ベースインキ２、およびオフセット印刷用インキ組成物２を得た。【００４９】
＜実施例３＞
使用する中性カーボンブラックを実施例１のカラー用中性ビードカーボンブラックからｐＨ７．５（Ｎ３２６、Ｄｅｇｕｓｓａ製）、一次粒子径３０ｎｍ、嵩密度０．４６ｇ／ｃｍ３のゴム用中性ビードカーボンブラックに変えた以外は実施例１と同様の材料、同様の製造条件にして、オフセット印刷用ベースインキ３、およびオフセット印刷用インキ組成物３を得た。【００５０】
＜実施例４＞
実施例１の油性印刷用インキ用ワニス１のイソフタル酸からなる基本骨格を有する液状の大豆油変性アルキッド樹脂１を、酸価９ＫＯＨｍｇ／ｇのイソフタル酸からなる基本骨格を有する液状の大豆油変性アルキッド樹脂２に変えた油性印刷用インキ用ワニス３を用いた以外は実施例１と同様の材料、同様の製造条件にして、オフセット印刷用ベースインキ４、およびオフセット印刷用インキ組成物４を得た。【００５１】
＜実施例５＞
実施例１の湿潤剤の量を２２４部から１２０部に変えた以外は実施例１と同様の材料、同様の製造条件にして、オフセット印刷用ベースインキ５、およびオフセット印刷用インキ組成物５を得た。【００５２】
＜実施例６＞
実施例１の湿潤剤の量を２２４部から４１６部に変えた以外は実施例１と同様の材料、同様の製造条件にして、オフセット印刷用ベースインキ６、およびオフセット印刷用インキ組成物６を得た。【００５３】
＜比較例１＞
卓上フラッシャー（井上機械製）に実施例１と同様のカラー用中性ビードカーボンブラックの２２４部とイソフタル酸からなる基本骨格を有する液状の大豆油変性アルキッド樹脂１の５６部添加後、バインダー樹脂ワニス１の２００部を投入し５０℃にて１２０分混合した（尚、ここでは、液状の大豆油変性アルキッド樹脂１をバインダー樹脂油性ワニス１に加えたものが油性印刷用インキ用ワニス１に相当する（表１参照））。その後、バインダー樹脂油性ワニス２の３２０部を添加し、４５℃の３本ロールミル（井上機械製）を用いて、グラインドゲージによる粒子径測定で５μｍ以下となるまで練肉分散を行ない、オフセット印刷用ベースインキ７を得た。このオフセット印刷用ベースインキ７の７０部にバインダー樹脂油性ワニス２の１３部、ＡＦソルベント６号の７部を加えオフセット印刷用インキ組成物７を得た。【００５４】
＜比較例２＞
油性印刷インキ用ワニス１を添加（イソフタル酸からなる基本骨格を有する液状の大豆油変性アルキッド樹脂１の５６部と、バインダー樹脂油性ワニス１の２００部とを添加）する代わりに、油性印刷インキ用ワニス２の２５６部を添加する以外は、比較例１と同様の材料、同様の製造条件にしてオフセット印刷用ベースインキ８、およびオフセット印刷用インキ組成物８を得た。【００５５】
＜比較例３＞
使用する中性カーボンブラックを比較例２のカラー用中性ビードカーボンブラックからｐＨ７．５、一次粒子径３０ｎｍ、嵩密度０．４６ｇ／ｃｍ３のゴム用中性ビードカーボンブラックに変えた以外は比較例２と同様の材料、同様の製造条件にして、オフセット印刷用ベースインキ９、およびオフセット印刷用インキ組成物９を得た。【００５６】
＜比較例４＞
実施例１の湿潤剤の量を２２４部から５６部に変えた以外は実施例１と同様の材料、同様の製造条件にして、オフセット印刷用ベースインキ１０、およびオフセット印刷用インキ組成物１０を得た。【００５７】
＜参照例１＞
ｐＨ３．０、一次粒子径２４ｎｍの酸性パウダーカーボンブラックの２２４部とイソフタル酸からなる基本骨格を有する大豆油変性アルキッド樹脂２（酸価９ＫＯＨｍｇ／ｇ）を５６部添加後、バインダー樹脂油性ワニス１の２００部を卓上フラッシャー（井上機械製）で５０℃にて１２０分混合した（尚、ここでは、液状の大豆油変性アルキッド樹脂２をバインダー樹脂油性ワニス１に加えたものが油性印刷用インキ用ワニス３に相当する（表１参照））。その後、バインダー樹脂油性ワニス２の３２０部を添加し、４５℃の３本ロールミル（井上機械製）を用いて、グラインドゲージによる粒子径測定で５μｍ以下となるまで練肉分散を行ない、オフセット印刷用ベースインキ１１を得た。このオフセット印刷用ベースインキ１１の７０部にバインダー樹脂ワニス２を１３部、ＡＦソルベント６号の７部を加えオフセット印刷用インキ組成物１１を得た。【００５８】
＜実施例７＞  使用するカーボンブラックをｐＨ７．０、一次粒子径２７ｎｍ、嵩密度０．１９５ｇ／ｃｍ３のカラー用中性パウダーカーボンブラック（ＲＥＡＧＡＬ３００Ｒ、Ｃａｂｏｔ製）に変えた以外は、実施例１と同様の材料、同様の製造条件にしてオフセット印刷用ベースインキ１２、及びオフセット印刷用インキ組成物１２を得た。【００５９】
＜実施例８＞  （工業的スケールでの実施例）
ｐＨ７．０、一次粒子径２７ｎｍ、嵩密度０．４２ｇ／ｃｍ３のカラー用中性ビードカーボンブラック（ＢＬＡＣＫ ＰＥＡＲＬＳ４３０，Ｃａｂｏｔ製）の５６０ｋｇと湿潤剤（水道水）の５６０ｋｇを製造フラッシャー（井上機械製）内で２５℃にて３０分混合・湿潤を行ない、イソフタル酸からなる液状の大豆油変性アルキッド樹脂１（酸価５ＫＯＨｍｇ／ｇ）の１４０ｋｇを添加した後、ロジン変性フェノール樹脂（重量平均分子量１０，０００）／大豆油／ＡＦソルベント６号（商品名 、鉱物油成分、印刷用インキ溶剤、新日本石油化学株式会社製の質量比が４０／２５／３５であるバインダー樹脂油性ワニス１の５００ｋｇを添加し５０℃にて６０分間フラッシングを行った（尚、ここでは、液状の大豆油変性アルキッド樹脂１をバインダー樹脂油性ワニス１に加えたものが油性印刷用インキ用ワニス１に相当する（表１参照））。その後、本体を傾け浸出した湿潤剤を除去し、さらに、減圧下、１００℃で９０分の時間をかけてベース中に残留している湿潤剤が２%以下になるまで除去した後、ロジン変性フェノール樹脂（重量平均分子量８０，０００）／大豆油／ＡＦソルベント６号／ＡＬＣＨ（エチルアセトアセテートアルミニウムジイソプロポキシド）の質量比が４０／３０／２９／１であるバインダー樹脂油性ワニス２の８００ｋｇを添加し、４５℃の３本ロールミル（井上機械製）を用いて、グラインドゲージによる粒子径測定で５μｍ以下となるまで練肉分散を行ない、オフセット印刷用ベースインキ１３を得た。このオフセット印刷用ベースインキ１３の７００ｋｇにバインダー樹脂油性ワニス２の１３０ｋｇ、ＡＦソルベント６号の７０ｋｇを加えオフセット印刷用インキ組成物１３を得た。【００６０】
＜比較例５＞
卓上フラッシャー（井上機械製）に実施例７のカラー用中性パウダーカーボンブラックの２２４部とイソフタル酸からなる基本骨格を有する大豆油変性アルキッド樹脂１の５６部添加後、バインダー樹脂ワニス１の２００部を投入し５０℃にて１２０分混合した（尚、ここでは、液状の大豆油変性アルキッド樹脂１をバインダー樹脂油性ワニス１に加えたものが油性印刷用インキ用ワニス１に相当する（表１参照））。その後、バインダー樹脂油性ワニス２の３２０部を添加し、４５℃の３本ロールミル（井上機械製）を用いて、グラインドゲージによる粒子径測定で５μｍ以下となるまで練肉分散を行ない、オフセット印刷用ベースインキ１４を得た。このオフセット印刷用ベースインキ１４の７０部にバインダー樹脂油性ワニス２の１３部、ＡＦソルベント６号の７部を加えオフセット印刷用インキ組成物１４を得た。【００６１】
＜比較例６＞  （工業的スケールでの比較例）
製造フラッシャー（井上機械製）に比較例１と同様のカラー用中性ビードカーボンブラックの５６０ｋｇとイソフタル酸からなる基本骨格を有する大豆油変性アルキッド樹脂１の１４０ｋｇ添加後、バインダー樹脂ワニス１の５００ｋｇを投入し５０℃にて１２０分混合することによりフラッシャー内で油性印刷インキ用ワニス１を調製した（尚、ここでは、液状の大豆油変性アルキッド樹脂１をバインダー樹脂油性ワニス１に加えたものが油性印刷用インキ用ワニス１に相当する（表１参照））。その後、バインダー樹脂油性ワニス２の８００ｋｇを添加し、４５℃の３本ロールミル（井上機械製）を用いて、グラインドゲージによる粒子径測定で５μｍ以下となるまで練肉分散を行ない、オフセット印刷用ベースインキ１５を得た。このオフセット印刷用ベースインキ１５の７００ｋｇにバインダー樹脂油性ワニス１５の１３０ｋｇ、ＡＦソルベント６号の７０ｋｇを加えオフセット印刷用インキ組成物１５を得た。【００６２】
＜参照例２＞  （工業的スケールでの参照例）
ｐＨ３．０、一次粒子径２４ｎｍの酸性パウダーカーボンブラックの５６０ｋｇとイソフタル酸からなる基本骨格を有する大豆油変性アルキッド樹脂２（酸価９ＫＯＨｍｇ／ｇ）を１４０ｋｇ添加後、バインダー樹脂油性ワニス１の５００ｋｇを製造フラッシャー（井上機械製）で５０℃にて１２０分混合した（尚、ここでは、液状の大豆油変性アルキッド樹脂２をバインダー樹脂油性ワニス１に加えたものが油性印刷用インキ用ワニス３に相当する（表１参照））。その後、バインダー樹脂油性ワニス２の８００ｋｇを添加し、４５℃の３本ロールミル（井上機械製）を用いて、グラインドゲージによる粒子径測定で５μｍ以下となるまで練肉分散を行ない、オフセット印刷用ベースインキ１６を得た。このオフセット印刷用ベースインキ１６の７００ｋｇにバインダー樹脂ワニス２を１３０ｋｇ、ＡＦソルベント６号の７０ｋｇ部を加えオフセット印刷用インキ組成物１６を得た。【００６３】
＜評価＞
実施例１〜８、比較例１〜６及び参照例１、２の各オフセット印刷用インキ組成物の分散性、光沢、漆黒性を下記の方法で評価した。その結果を表６及び７に示す。なお表１には油性印刷インキ用ワニスの配合を示した。また、表２及び表３には上記オフセット印刷用ベースインキ１〜１６の配合を、表４及び表５には上記オフセット印刷用インキ組成物１〜１６の配合を示した。【００６４】
（１）分散性
オフセット印刷用ベースインキ１〜１６において、グラインドゲージによるカーボンブラックの粒子径測定で５μｍ以下となるまでに要した、ロールミルのパス回数を分散性の指標とした。【００６５】
（２）光沢・漆黒性評価
印刷適性試験機ＰＭ−９０２ＰＴ（株式会社エスエムテー製）により、オフセット印刷用インキ組成物１〜１６をコート紙（Ｏ．Ｋトップコート７３Ｋ）に展色する。その展色物を光沢計ＧＭ−２６（株式会社村上彩技術研究所製）を用いて光沢値を測定した。また、漆黒性は測色分光光度計ＧｒｅｔａｇＭａｃｂｅｔｈ  ＳｐｅｃｔｒｏＥｙｅ（ＧｒｅｔａｇＭａｃｂｅｔｈ製）を用いて、Ｌ＊の測定を行なった。Ｌ＊が小さいほど黒味の色調が強いことを示す。【００６６】
【表１】
0004977010.tif 000002
【００６７】
【表２】
0004977010.tif 000003
【００６８】
【表３】
0004977010.tif 000004
【００６９】
【表４】
0004977010.tif 000005
【００７０】
【表５】
0004977010.tif 000006
【００７１】
【表６】
0004977010.tif 000007
【００７２】
【表７】
0004977010.tif 000008
【００７３】
表６及び表７に示すように、実施例１〜７で得られる本発明のオフセット印刷用インキ組成物１〜６、１２は、比較例のオフセット印刷用インキ組成物７〜１０、１４に比べて生産合計時間が短くできる。また、工業的スケールでの実施例８で得られる本発明のオフセット印刷用インキ組成物１３は、工業的スケールでの比較例のオフセット印刷用インキ組成物１５に比べて生産合計時間が短くできる。さらに光沢値が高く、Ｌ＊が小さいことから、本発明のオフセット印刷用インキ組成物１〜６、１２、１３は、比較例のオフセット印刷インキ組成物７〜１０、１４、１５に比べて分散性、光沢、漆黒性に優れることが分かる。【００７４】
また、参照例１の、酸性パウダーカーボンブラックを用いたオフセット印刷用インキ組成物１１と比較しても、本発明のオフセット印刷用インキ組成物１〜６、１２は分散性・光沢・漆黒性の全てにおいて優れていることが分かる。また、工業的スケールで得られる参照例２の酸性パウダーカーボンブラックを用いたオフセット印刷用インキ組成物１６と比較しても、本発明の工業的スケールで得られるオフセット印刷用インキ組成物１３は分散性・光沢・漆黒性の全てにおいて優れていることが分かる。
【産業上の利用可能性】
【００７５】
本発明の製造方法は、安価な中性カーボンブラックを利用した場合でも、従来の製造方法よりも生産性を大幅に向上させることができ、且つ、分散性が良好となり、印刷品質に優れたにより得られるオフセット印刷用インキ組成物を提供することができる。本発明の製造方法により得られるオフセット印刷用インキ組成物は、枚葉印刷、オフセット輪転印刷（ヒートセット型、ノンヒートセット型）、新聞印刷等で使用できる。なかでも、枚葉印刷に使用した場合は、漆黒度、光沢等の印刷品質が良好となり好適である。